【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
（ｉ）少なくとも１つのエチレン／α−オレフィン共重合体（ここで、エチレン／α−オレフィン共重合体は、ブロック共重合体）であって、かつ
（ａ）１．７〜３．５のＭｗ／Ｍｎ、少なくとも１つの融点Ｔｍ（℃）、および密度ｄ（ｇ／ｃｍ3）を有し、ここで、Ｔｍとｄの数値は以下の関係、
Ｔｍ≧−２００２．９＋４５３８．５（ｄ）−２４２２．２（ｄ）２、
に相当する；あるいは
（ｂ）１．７〜３．５のＭｗ／Ｍｎを有し、融解熱ΔＨ（Ｊ／ｇ）および最大のＤＳＣピークと最大のＣＲＹＳＴＡＦピークとの間の温度差として定義されるデルタ量ΔＴ（℃）により特徴付けられ、前記ΔＴおよびΔＨの数値は以下の関係、
ΔＴ＞−０．１２９９（ΔＨ）＋６２．８１（ΔＨが０より大きく、１３０Ｊ／ｇまでの場合）、
ΔＴ≧４８℃（ΔＨが１３０Ｊ／ｇより大きい場合）
を有し、
ここで、前記ＣＲＹＳＴＡＦピークは少なくとも５パーセントの累積ポリマーを用いて決定され、５パーセント未満のポリマーが特定可能なＣＲＹＳＴＡＦピークを有する場合、前記ＣＲＹＳＴＡＦ温度は３０℃である；あるいは
（ｃ）弾性回復率Ｒｅ（エチレン／α−オレフィン共重合体の圧縮成形フィルムで測定された３００パーセントのひずみかつ１サイクルでのパーセント）で特徴付けられ、かつ、密度ｄ（ｇ／ｃｍ3）を有し、ここで前記Ｒｅおよびｄの数値は、前記エチレン／α−オレフィン共重合体が実質的に架橋相を有さない場合、以下の関係、
Ｒｅ＞１４８１−１６２９（ｄ）を満たす；あるいは
（ｄ）ＴＲＥＦを用いて分画される場合、４０℃〜１３０℃の間で溶出する分子画分であって、ここで前記画分が、同じ温度の間で溶出する比較対象のランダムエチレン共重合体画分のコモノマーモル含量よりも少なくとも５パーセント高いコモノマーモル含量を有するという点で特徴付けられ、ここで前記比較対象のランダムエチレンインターコポリマーが同じコモノマー（単数または複数）を有し、かつメルトインデックス、密度、およびコモノマーモル含量（ポリマー全体に基づく）を前記エチレン／α−オレフィン共重合体のものから１０パーセント内に有する；あるいは
（ｅ）Ｇ’(２５℃）のＧ’(１００℃）に対する比が１：１〜１０：１の範囲である、２５℃での貯蔵弾性率Ｇ’(２５℃）、および１００℃での貯蔵弾性率Ｇ’(１００℃）で特徴付けられる)；ならびに
（ｉｉ）アミドを含む少なくとも１つのブロック化防止剤（ここで、前記アミドは少なくとも７０℃の融点を有する）
を含む、ポリマー組成物。
【請求項２】
前記エチレン／α−オレフィン共重合体が１．７〜３．５のＭｗ／Ｍｎ、少なくとも１つの融点Ｔｍ（℃）、および密度ｄ（ｇ／ｃｍ3）を有し、ここで前記Ｔｍとｄの数値が関係：
Ｔｍ≧８５８．９１−１８２５．３（ｄ）＋１１１２．８（ｄ）２
に相当する、請求項１に記載のポリマー組成物。
【請求項３】
前記エチレン／α−オレフィン共重合体が、１．７〜３．５のＭｗ／Ｍｎを有し、融解熱ΔＨ（Ｊ／ｇ）および、最大のＤＳＣピークと最大のＣＲＹＳＴＡＦピークとの間の温度差として定義されるデルタ量ΔＴ（℃）により特徴付けられ、前記ΔＴおよびΔＨの数値が以下の関係、
ΔＴ＞−０．１２９９（ΔＨ）＋６２．８１（ΔＨが０より大きく、１３０Ｊ／ｇまでの場合）、
ΔＴ≧４８℃（ΔＨが１３０Ｊ／ｇより大きい場合）
を有し、
ここで、前記ＣＲＹＳＴＡＦピークは少なくとも５パーセントの累積ポリマーを用いて決定され、５パーセント未満のポリマーが特定可能なＣＲＹＳＴＡＦピークを有する場合、前記ＣＲＹＳＴＡＦ温度は３０℃である、請求項１に記載のポリマー組成物。
【請求項４】
前記エチレン／α−オレフィン共重合体が、弾性回復率Ｒｅ（前記エチレン／α−オレフィン共重合体の圧縮成形フィルムで測定された３００パーセントのひずみおよび１サイクルでのパーセント）で特徴付けられ、かつ、密度ｄ（ｇ／ｃｍ3）を有し、ここで前記Ｒｅおよびｄの数値は、前記エチレン／α−オレフィン共重合体が実質的に架橋相を有さない場合、以下の関係、
Ｒｅ＞１４８１−１６２９（ｄ）
を満たす、請求項１に記載のポリマー組成物。
【請求項５】
前記Ｒｅおよびｄの数値が、以下の関係、
Ｒｅ＞１４９１−１６２９（ｄ）
を満たす、請求項４に記載のポリマー組成物。
【請求項６】
前記Ｒｅおよびｄの数値が、以下の関係、
Ｒｅ＞１５０１−１６２９（ｄ）
を満たす、請求項４に記載のポリマー組成物。
【請求項７】
前記Ｒｅおよびｄの数値が、以下の関係、
Ｒｅ＞１５１１−１６２９（ｄ）
を満たす、請求項４に記載のポリマー組成物。
【請求項８】
前記エチレン／α−オレフィン共重合体が、ＴＲＥＦを用いて分画される場合、４０℃〜１３０℃の間で溶出する分子画分であって、前記画分が、同じ温度の間で溶出する比較対象のランダムエチレン共重合体画分のコモノマーモル含量よりも少なくとも５パーセント高いコモノマーモル含量を有するという点で特徴付けられ、ここで前記比較対象のランダムエチレン共重合体が同じコモノマー（単数または複数）を有し、かつメルトインデックス、密度、およびコモノマーモル含量（ポリマー全体に基づく）を前記エチレン／α−オレフィン共重合体のものから１０パーセント内に有する、請求項１に記載のポリマー組成物。
【請求項９】
前記エチレン／α−オレフィン共重合体が、Ｇ’(２５℃）のＧ’(１００℃）に対する比が１：１〜１０：１の範囲である、２５℃での貯蔵弾性率Ｇ’(２５℃）、および１００℃での貯蔵弾性率Ｇ’(１００℃）で特徴付けられる、請求項１に記載のポリマー組成物。
【請求項１０】
前記エチレン／α−オレフィン共重合体中のα−オレフィンが、スチレン、プロピレン、１−ブテン、１−ヘキセン、１−オクテン、４−メチル１−ペンテン、ノルボルネン、１−デセン、１，５−ヘキサジエン、またはそれらの組み合わせである、請求項１に記載のポリマー組成物。
【請求項１１】
前記ブロック化防止剤が、式：
【化１】
2008540694.tif 000001
〔式中、Ｒ１およびＲ２の各々は独立に、Ｈ、アルキル、シクロアルキル、アルケニル、シクロアルケニルまたはアリールであり；Ｒ３は、各々１１個〜３９個の炭素原子を有するアルキルまたはアルケニルであり；ｍおよびｎの各々は独立に１〜３７の間の整数であり；ｐは０〜３の間の整数であり；かつｍ、ｎおよびｐの合計が少なくとも８である〕
のうちの１つを有する、請求項１に記載のポリマー組成物。
【請求項１２】
前記ブロック化防止剤が、エルカ酸アミド、ベヘン酸アミド、テトラコサニルアミド、ヘキサコサニルアミド、オクタコサニルアミド、トリアコンチルアミド、ドトリアコンチルアミド、テトラトリアコンチルアミド、テトラコンチルアミドまたはそれらの組み合わせである、請求項１１に記載のポリマー組成物。
【請求項１３】
前記ブロック化防止剤がエルカ酸アミドである、請求項１２に記載のポリマー組成物。
【請求項１４】
前記ブロック化防止剤が、前記ポリマー組成物の総重量に基づいて、０重量％より多く３重量％までの量である、請求項１に記載のポリマー組成物。
【請求項１５】
前記ポリマー組成物のペレットブロック化強度が４８００Ｐａ以下である、請求項１に記載のポリマー組成物。
【請求項１６】
少なくとも１種類の添加剤をさらに含み、その添加剤が、可塑剤、オイル、酸化防止剤、ＵＶ安定剤、着色剤または顔料、充填剤、潤滑剤、防曇剤、流動補助剤、カップリング剤、架橋剤、核剤、界面活性剤、溶剤、難燃剤、帯電防止剤、またはそれらの組み合わせである、請求項１に記載のポリマー組成物。
【請求項１７】
ポリオレフィンをさらに含む、請求項１に記載のポリマー組成物。
【請求項１８】
請求項１に記載のポリマー組成物を含む、可撓性成形品。
【請求項１９】
可撓性耐久材が、玩具、グリップ、軟質な触感の握持部分、バンパーラブストリップ、床張り材、自動車のフロアマット、ホイール、キャスター、家具および電気製品の足部、タグ、シール、ガスケット、自動車扉、バンパー帯、グリル構成部品、ロッカーパネル、ホース、内張り、事務用消耗品、シール、ライナー、ダイヤフラム、チューブ、蓋、ストッパー、ブランジャーチップ、運搬システム、台所用品、靴、靴用エアクッション、靴底またはそれらの組み合わせである、請求項１８に記載の可撓性成形品。